(57)【要約】  熱可塑性樹脂及び電荷添加剤のブレンドを含むエレクトレットウェブが提示されている。電荷添加剤は、エステル置換及びアミド置換トリアニリノトリアジン材料を含む。前記ブレンドから作製されるウェブは、フィルム又は不織繊維ウェブの形態であってよい。不織マイクロファイバーウェブは、濾材として有用である。【特許請求の範囲】
【請求項１】
熱可塑性樹脂、及び
エステル置換及び／又はアミド置換トリアニリノトリアジン材料を含む電荷添加剤を含む、エレクトレットウェブ。
【請求項２】
前記ウェブが不織繊維ウェブを含む、請求項１に記載のエレクトレットウェブ。
【請求項３】
前記ウェブが不織マイクロファイバーウェブを含む、請求項２に記載のエレクトレットウェブ。
【請求項４】
前記エステル置換及び／又はアミド置換トリアニリノトリアジン材料が構造（ａ）を含む、請求項３に記載のエレクトレットウェブであって、
【化１】
2011506783.tif 000017
式中、Ｚ１、Ｚ２及びＺ３が各々独立して、−ＯＲ４又は−ＮＲ５Ｒ６であり、
式中、各Ｒ４が独立して、直鎖又は分岐鎖のアルキル基、置換アルキル基、ヘテロアルキル基、又はアリール基であり、
各Ｒ５が独立して、Ｈ又は直鎖若しくは分岐鎖のアルキル基、置換アルキル基、ヘテロアルキル基、若しくはアリール基であり、
各Ｒ６が独立して、直鎖又は分岐鎖のアルキル基、置換アルキル基、ヘテロアルキル基、又はアリール基である、請求項３に記載のエレクトレットウェブ。
【請求項５】
請求項４に記載のエレクトレットウェブであって、各Ｚ１及びＺ２が独立して−ＯＲ４であり、式中、各Ｒ４が独立して１〜２０個の炭素原子を含有する直鎖又は分岐アルキル基であり、かつＺ３が−ＯＲ４又は−ＮＲ５Ｒ６であり、ここでＲ４が１〜２０個の炭素原子を含有する直鎖又は分岐アルキル基であり、かつＲ５がＨ又は１〜２０個の炭素原子を含有する直鎖若しくは分岐アルキル基であり、かつＲ６が１〜２０個の炭素原子を含有する直鎖又は分岐アルキル基である、請求項４に記載のエレクトレットウェブ。
【請求項６】
前記エステル置換及び／又はアミド置換トリアニリノトリアジン材料が、構造（ｂ）〜（ｅ）、
【化２】
2011506783.tif 000018
又はこれらの組み合わせを含む、請求項３に記載のエレクトレットウェブ。
【請求項７】
前記熱可塑性マイクロファイバーが、ポリオレフィン、ポリ塩化ビニル、ポリスチレン、ポリカーボネート、又はポリエステルを含む、請求項３に記載のエレクトレットウェブ。
【請求項８】
前記熱可塑性マイクロファイバーが、ポリプロピレン、ポリ（４−メチル−１−ペンテン）、プロピレン及び４−メチル−１−ペンテンのコポリマー、又はこれらの混合物を含む、請求項３に記載のエレクトレットウェブ。
【請求項９】
前記エステル置換及び／又はアミド置換トリアニリノトリアジン材料が前記ウェブの０．１〜５．０重量％を構成する、請求項１に記載のエレクトレットウェブ。
【請求項１０】
前記ウェブが静電荷を含み、当該静電荷がハイドロチャージング、ＤＣコロナ処理又はこれらの組み合わせによって付与される、請求項１に記載のエレクトレットウェブ。
【請求項１１】
熱可塑性樹脂並びに
エステル置換及び／又はアミド置換トリアニリノトリアジン材料を含む電荷添加剤
のブレンドを含む不織マイクロファイバーウェブを含むエレクトレット濾材。
【請求項１２】
前記エステル置換及び／又はアミド置換トリアニリノトリアジン材料が構造（ａ）を含む、請求項１１に記載のエレクトレット濾材であって、
【化３】
2011506783.tif 000019
式中、Ｚ１、Ｚ２及びＺ３が各々独立して、−ＯＲ４又は−ＮＲ５Ｒ６であり、
式中、各Ｒ４が独立して、直鎖又は分岐鎖のアルキル基、置換アルキル基、ヘテロアルキル基、又はアリール基であり、
各Ｒ５が独立して、Ｈ又は直鎖若しくは分岐鎖のアルキル基、置換アルキル基、ヘテロアルキル基、若しくはアリール基であり、
各Ｒ６が独立して、直鎖又は分岐鎖のアルキル基、置換アルキル基、ヘテロアルキル基、又はアリール基である、請求項１１に記載のエレクトレット濾材。
【請求項１３】
請求項１１に記載のエレクトレットウェブであって、式中、各Ｚ１及びＺ２が独立して−ＯＲ４であり、式中、各Ｒ４が独立して１〜２０個の炭素原子を含有する直鎖又は分岐アルキル基であり、かつＺ３が−ＯＲ４であり、ここでＲ４が１〜２０個の炭素原子を含有する直鎖若しくは分岐アルキル基又は−ＮＲ５Ｒ６であり、式中、Ｒ５はＨ又は１〜２０個の炭素原子を含有する直鎖若しくは分岐アルキル基であり、かつＲ６が１〜２０個の炭素原子を含有する直鎖又は分岐アルキル基である、請求項１１に記載のエレクトレットウェブ。
【請求項１４】
前記エステル置換及び／又はアミド置換トリアニリノトリアジン材料が構造（ｂ）〜（ｅ）
【化４】
2011506783.tif 000020
又はこれらの組み合わせを含む、請求項１１に記載のエレクトレット濾材。
【請求項１５】
前記熱可塑性マイクロファイバーが、ポリオレフィン、ポリ塩化ビニル、ポリスチレン、ポリカーボネート、又はポリエステルを含む、請求項１１に記載のエレクトレット濾材。
【請求項１６】
前記熱可塑性マイクロファイバーが、ポリプロピレン、ポリ（４−メチル−１−ペンテン）、プロピレン及び４−メチル−１−ペンテンのコポリマー、又はこれらの混合物を含む、請求項１１に記載のエレクトレット濾材。
【請求項１７】
前記エステル置換及び／又はアミド置換トリアニリノトリアジン材料が前記ウェブの０．１〜５．０重量％を構成する、請求項１１に記載のエレクトレット濾材。
【請求項１８】
前記ウェブが電荷を含み、当該電荷がハイドロチャージング、ＤＣコロナ処理又はこれらの組み合わせによって付与される、請求項１１に記載のエレクトレット濾材。
【請求項１９】
前記ウェブが、毎秒６．９ｃｍの面速度にて、０．３以上のＱＦが測定されるような濾過性能を示すのに十分な静電荷を有する、請求項１８に記載のエレクトレット濾材。
【請求項２０】
前記ウェブが、７２時間７１℃でのエージング後にＱＦを測定した場合に、少なくとも９１％の濾過性能を保持する、請求項１９に記載のエレクトレット濾材。
【請求項２１】
前記ウェブが、９時間１００℃でのエージング後にＱＦを測定した場合に、少なくとも９１％の濾過性能を保持する、請求項１９に記載のエレクトレット濾材。
【請求項２２】
前記濾材が、人工呼吸器フィルタ、室内換気システムフィルタ、車両換気システムフィルタ、空調装置フィルタ、炉フィルタ、室内空気清浄機フィルタ、真空掃除機フィルタ、又はコンピュータディスクドライブフィルタを構成する、請求項１１に記載のエレクトレット濾材。
【請求項２３】
熱可塑性材料を提供する工程、
エステル置換及び／又はアミド置換トリアニリノトリアジン材料を含むホットメルト加工性電荷添加剤を提供する工程、
熱可塑性材料及び電荷添加剤をホットメルト混合する工程、
混合した熱可塑性材料及び電荷添加剤をメルトブローしてマイクロファイバーウェブを形成する工程、並びに
前記ウェブを帯電させる工程、を包含する、エレクトレットウェブの製造方法。
【請求項２４】
前記エステル置換及び／又はアミド置換トリアニリノトリアジン材料が構造（ａ）で表される、請求項２３に記載の方法であって、
【化５】
2011506783.tif 000021
式中、Ｚ１、Ｚ２及びＺ３が各々独立して、−ＯＲ４又は−ＮＲ５Ｒ６であり、
式中、各Ｒ４が独立して、直鎖又は分岐鎖のアルキル基、置換アルキル基、ヘテロアルキル基、又はアリール基であり、
各Ｒ５が独立して、Ｈ又は直鎖若しくは分岐鎖のアルキル基、置換アルキル基、ヘテロアルキル基、若しくはアリール基であり、
各Ｒ６が独立して、直鎖又は分岐鎖のアルキル基、置換アルキル基、ヘテロアルキル基、又はアリール基である、請求項２３に記載の方法。
【請求項２５】
前記熱可塑性材料が、ポリプロピレン、ポリ（４−メチル−１−ペンテン）、プロピレン及び４−メチル−１−ペンテンのコポリマー、並びにこれらの混合物を含む、請求項２３に記載の方法。
【請求項２６】
前記ホットメルト加工性電荷添加剤が、形成されるマイクロファイバーウェブの０．１〜５．０重量％を構成する、請求項２３に記載の方法。
【請求項２７】
前記帯電させる工程が、ＤＣコロナ放電処理、ハイドロチャージング又はこれらの組み合わせを含む、請求項２３に記載の方法。
【発明の詳細な説明】
【技術分野】
【０００１】
本開示は、電荷強化添加剤を含有する不織熱可塑性マイクロファイバーウェブなどの不織繊維ウェブを包含するエレクトレットウェブ、及びその使用に関する。
【背景技術】
【０００２】
エレクトレットは、準永久電荷を示す誘電材料である。エレクトレットは、例えば、食品包装用フィルム、エアフィルタ、濾過用接顔部、及び呼吸用マスクを包含する種々のデバイスにおいて、かつマイクロフォン、ヘッドフォン、及び静電記録装置などの電気音響的装置内の静電的要素として有用である。
【０００３】
エアゾール濾過に使用されるマイクロ繊維ウェブの性能は、繊維に電荷を付与し、エレクトレット材料を形成することによって改善することができる。特に、エレクトレットはエアゾールフィルタにおける粒子捕捉を向上させるのに有効である。マイクロ繊維ウェブ内にエレクトレット材料を形成するための、多数の方法が知られている。このような方法としては、例えば、メルトブロウン繊維がダイオリフィスから出て、繊維が形成された時点で、電子又はイオンなどの帯電粒子と衝突させることが挙げられる。他の方法としては、例えば、ウェブが形成された後で、ＤＣコロナ放電によって繊維を帯電させること、又はカーディング及び／若しくはニードルタッキング（摩擦帯電）によって繊維マットへ電荷付与することが挙げられる。近年、ウオータージェット又は水滴のストリームが、濾過促進エレクトレット帯電（filtration enhancing electret charge）を提供するのに十分な圧力で不織ウェブに衝突する方法（ハイドロチャージング）が議論されてきた。
【発明の概要】
【課題を解決するための手段】
【０００４】
性能が向上したエレクトレットウェブに対するニーズが存在する。電荷強化添加剤含有エレクトレットウェブが、本開示にて提示されている。これらの電荷強化添加剤は、ＤＣコロナ放電、ハイドロチャージング又はこれらの組み合わせなどの、種々の異なった帯電メカニズムによって帯電させることが容易なエレクトレットウェブを提供する。加えて、電荷強化添加剤含有エレクトレットウェブは、比較的長い電荷保持力を有する。
【０００５】
幾つかの実施形態では、本開示は、熱可塑性樹脂を構成するエレクトレットウェブ並びにエステル置換、及び／又はアミド置換トリアニリノトリアジン材料を構成する電荷添加剤（charge additive）を包含する。エレクトレットウェブは、不織繊維ウェブの形態であってよく、あるいは不織マイクロファイバーウェブの形態であってもよい。
【０００６】
その他の実施形態では、本開示は、熱可塑性樹脂並びにエステル置換、及び／又はアミド置換トリアニリノトリアジン材料を含む、電荷添加剤（charge additive）のブレンドを含む、不織マイクロファイバーウェブを含む、エレクトレット濾材を包含する。エレクトレット濾材は、人工呼吸器フィルタ、室内換気システムフィルタ、車両換気システムフィルタ、空調装置フィルタ、炉フィルタ、室内空気清浄機フィルタ、真空掃除機フィルタ、又はコンピュータディスクドライブフィルタを構成してよい。
【０００７】
熱可塑性材料を提供する工程、エステル置換及び／又はアミド置換トリアニリノトリアジン材料を含むホットメルト加工性電荷添加剤（charge additive）を提供する工程、熱可塑性材料及び電荷添加剤（charge additive）をホットメルト混合する工程、並びに混合した熱可塑性材料及び電荷添加剤をメルトブローしてマイクロファイバーウェブを形成する工程、及びウェブを帯電させる工程、を包含する、エレクトレットウェブの調製方法についてもまた開示されている。
【発明を実施するための形態】
【０００８】
本開示において有用なエレクトレットウェブとしては、熱可塑性樹脂及び電荷添加剤（charge additive）のブレンドが挙げられる。このようなブレンドから製造されたウェブは、熱可塑性樹脂のみから製造されたウェブよりも高い性能を示す。有用な電荷添加剤（charge additive）としては、エステル置換及びアミド置換トリアニリノトリアジン材料が挙げられる。
【０００９】
エレクトレットウェブは、各種形態であってよい。例えば、ウェブは連続又は不連続フィルムであってよく、あるいは繊維ウェブであってよい。繊維ウェブは、濾材形成に特に有用である。幾つかの実施形態では、ウェブは不織マイクロ繊維ウェブである。典型的には、マイクロファイバーは１〜１００マイクロメートルの直径である。
【００１０】
用語「ａ」、「ａｎ」、及び「ｔｈｅ」は、「少なくとも１つの」と交換可能に用いられ、記載された要素の１以上を意味する。
【００１１】
用語「アルキル」は、飽和炭化水素であるアルカンのラジカルである一価の基を指す。前記アルキルは、直鎖、分岐鎖、環状、又はそれらの組み合わせであることができ、かつ典型的には、１〜２０個の炭素原子を有する。幾つかの実施形態では、アルキル基は、１〜１８個、１〜１２個、１〜１０個、１〜８個、１〜６個、又は１〜４個の炭素原子を含有する。アルキル基の例としては、限定されないが、メチル、エチル、ｎ−プロピル、イソプロピル、ｎ−ブチル、イソブチル、第３ブチル（ｔ−ブチル）、ｎ−ペンチル、ｎ−ヘキシル、シクロヘキシル、ｎ−ヘプチル、ｎ−オクチル、及びエチルヘキシルが挙げられる。
【００１２】
用語「ヘテロアルキル」とは、ヘテロ原子を含有するアルキル基を意味する。これらのヘテロ原子は、フッ素、塩素、臭素、若しくはヨウ素などのハロゲン元素、又は窒素、酸素若しくはイオウなどのその他元素であってよい。ヘテロアルキル基の一例は、−ＣＨ２ＣＨ２（ＯＣＨ２ＣＨ２）ｎＯＣＨ２ＣＨ２などのポリオキシアルキル基である。
【００１３】
用語「置換アルキル」とは、炭化水素主鎖に沿って置換基を含有するアルキル基を意味する。これらの置換基は、アルキル基、ヘテロアルキル基又はアリール基であってよい。置換アルキル基の一例は、ベンジル基である。
【００１４】
用語「アリール」とは、１〜５個の環（連結又は縮合していてよい）を含有するラジカルである芳香族炭素環基を意味する。アリール基は、アルキル基又はヘテロアルキル基によって置き換えられてよい。アリール基の一例は、フェニル基である。
【００１５】
用語「置換トリアニリノトリアジン」とは、Ｒ１、Ｒ２及びＲ３が、トリアニリノトリアジン材料上の置換基である式Ｉに示すように、３置換アニリン環がトリアジン環に結合している材料を意味する。用語「エステル置換」及び「アミド置換」が、「置換トリアニリノトリアジン」と共に使用される場合、これは、基Ｒ１、Ｒ２及びＲ３が各々独立して、エステル（−Ｃ（Ｏ）−Ｏ−）結合又はアミド（−Ｃ（Ｏ）ＮＲ−）結合（この場合、式中のＲは、水素原子又はアルキル基である）を介してアニリン環に連結されていることを意味する。
【化１】
2011506783.tif 000002
【００１６】
用語「ポリマー」及び「ポリマー材料」とは、１種のモノマーから調製した物質、例えばホモポリマー、又は２種若しくはそれ以上のモノマーから調製した物質、例えば共重合体、ターポリマーなど、の両方を意味する。同様に、用語「重合させる」とは、ホモポリマー、共重合体、ターポリマー、等であり得るポリマー材料の調製プロセスを意味する。用語「コポリマー」及び「共重合材料」とは、少なくとも２種類のモノマーから調製したポリマー材料を意味する。
【００１７】
用語「室温」及び「周囲温度」は、同じ意味で用いられ、２０℃〜２５℃の範囲の温度を意味する。
【００１８】
本発明で使用する場合、用語「ホットメルト加工性」とは、例えば、熱及び圧力によって固体から粘稠な流体へと変化することができる組成物を意味する。組成物は、化学的に変化したり、分解したり、あるいは目的とした用途に使用不能になったりすることなく、ホットメルト加工可能でなければならない。
【００１９】
特に明記しない限り、本明細書及び特許請求の範囲で用いられる特徴的な大きさ、量、及び、物理的特性を表す全ての数は、全ての場合において、「約」という用語によって修飾されることを理解されたい。それゆえに、特に異議を唱えない限り、記載した数字は、本明細書にて開示した教示を使用した所望の性質に応じて変化することがある概算である。
【００２０】
本発明で有用な熱可塑性樹脂としては、ウェブへと形成し帯電させた際に、多量の捕捉静電荷を有することが可能な任意の熱可塑性非導電性ポリマーが挙げられる。典型的には、このような樹脂は、使用目的での温度で、１０１４オームｃｍより大きいＤＣ（直流）固有抵抗を有する。捕獲電荷を獲得可能なポリマーとしては、ポリプロピレン、ポリエチレン、及びポリ−４−メチル−１−ペンテンなどのポリオレフィン類、ポリ塩化ビニル、ポリスチレン、ポリカーボネート類、並びにポリエステル類が挙げられる。特に有用な材料としては、ポリプロピレン、ポリ−４−メチル−１−ペンテン、これらのブレンド又はプロピレン及び４−メチル−１−ペンテンのうち少なくとも１つから形成されるコポリマー類が挙げられる。
【００２１】
電荷添加剤（charge additive）は、エステル置換及び／又はアミド置換トリアニリノトリアジン材料である。エステル置換基及び／又はアミド置換基をアニリン環上に備えた材料が、置換基（例えば、単純なアルキル基）上での優れたエレクトレット電荷保持力を提供することが観察された。典型的には、電荷添加剤（charge additive）はホットメルト加工性材料である。特に好適な電荷添加剤としては、式ＩＩで記述される材料が挙げられる。
【化２】
2011506783.tif 000003
【００２２】
式中、各Ｚ１、Ｚ２及びＺ３は独立して−ＯＲ４（エステル置換）又は−ＮＲ５Ｒ６（アミド置換）であり、かつ式中、各Ｒ４は独立してアルキル基、置換アルキル基、ヘテロアルキル基、又はアリール基であり、各Ｒ５は独立してＨ若しくはアルキル基、置換アルキル基、ヘテロアルキル基、又はアリール基であり、各Ｒ６は独立してアルキル基、置換アルキル基、ヘテロアルキル基、又はアリール基である。幾つかの実施形態では、各Ｚ１、Ｚ２及びＺ３は独立して−ＯＲ４であり、式中、各Ｒ４は独立して１〜２０個の炭素原子を含有する直鎖又は分岐アルキル基である。その他の実施形態では、各Ｚ１及びＺ２が独立して−ＯＲ４であり、式中、各Ｒ４が独立して１〜２０個の炭素原子を含有する直鎖又は分岐アルキル基であり、かつＺ３は−ＮＲ５Ｒ６であり、式中、Ｒ５はＨ又は１〜２０個の炭素原子を含有する直鎖若しくは分岐アルキル基であり、かつＲ６が１〜２０個の炭素原子を含有する直鎖又は分岐アルキル基である。
【００２３】
好適な電荷添加剤（charge additive）の例としては、例えば、２，４，６−トリアニリノ−ｐ−（カルボ−２’−エチルヘキシル−１’−オキシ）−１，３，５−トリアジン（ＢＡＳＦ（ドイツ、ルートヴィヒスハーフェン）から、下記式ＩＩＩ（Ｅｔはエチル基であり、Ｂｕ−ｎはｎ−ブチル基であるとともに、Ｂｕ−ｔは第３ブチル基である）のようなユヴィナル（UVINUL）Ｔ−１５０として市販されている）；３Ｖベルガモ（Bergamo）（イタリア）から、下記式ＩＶに示すようなウヴァソルブ（UVASORB）ＨＥＢとして市販されている４，４’−［［６−［［４−［［（１，１−ジメチルエチル）アミノ］カルボニル］フェニル］アミノ］−１，３，５−トリアジン−２，４−ジイル］ジイミノ］ビス−安息香酸ビス（２−エチルヘキシル）エステル；下記式Ｖに示すような２，４，６−トリアニリノ（ｐ−カルボ−テトラデシル−オキシ）−１，３，５−トリアジン；下記式ＶＩに示すような２，４，６−トリアニリノ（ｐ−カルボ−オクタデシル−オキシ）−１，３，５−トリアジン；及びこれらの混合物が挙げられる。
【化３】
2011506783.tif 000004
【化４】
2011506783.tif 000005
【００２４】
典型的には、電荷添加剤（charge additive）は、熱可塑性樹脂／電荷添加剤ブレンド中に、当該ブレンドの総重量を基準として、０．１〜５重量％の範囲の量で存在する。幾つかの実施形態では、電荷添加剤（charge additive）は、０．１〜３重量％、又は０．２５〜２重量％の量で存在する。
【００２５】
熱可塑性樹脂及び電荷添加剤のブレンドは、周知の方法により調製することができる。典型的には、ブレンドは溶融押出技術を使用して処理されるので、当該ブレンドがバッチプロセスにて事前にブレンドされてペレットに形成したり、又は熱可塑性樹脂及び電荷添加剤（charge additive）を連続プロセスにて押出成形機内で混合したりしてよい。連続プロセスが使用される場合、熱可塑性樹脂及び電荷添加剤（charge additive）を予め固体として混合して又は別個に押出成形機へと加えたりして、溶融状態にて混ぜ合わせてよい。
【００２６】
事前ブレンドペレットを形成するために使用してよい溶融混合機の例としては、分散混合、分配混合、又は分散混合及び分配混合の組み合わせを提供するようなものが挙げられる。バッチ法の例としては、ブラベンダー（BRABENDER）（例えば、Ｃ．Ｗ．ブレベンダー・インスツルメンツ（C.W. Brabender Instruments, Inc.）（ニュージャージー州サウス・ハッケンサック）から市販されているブレベンダー・プレップ・センター（BRABENDER PREP CENTER））又はバンバリー（BANBURY）内部混合装置及びロールミリング装置（例えば、ファレル（Farrel Co.）（コネティカット州アンソニア）から入手可能な装置）を使用するようなものが挙げられる。バッチ混合後、生成された混合物を直ちにクエンチし、後で処理するために混合物の融解温度未満で保管してよい。
【００２７】
連続方法としては、単軸スクリュー押出し、二軸スクリュー押出し、ディスク押出し、往復単軸スクリュー押出し及びピンバレル単軸スクリュー押出しが例として挙げられる。連続法としては、キャビティトランスファーミキサー（例えば、ＣＴＭ、ラップラテクノロジー（RAPRA Technology, Ltd.）（英国、シュルーズベリー（Shrewsbury））より入手可能）及びピン混合エレメント、静的混合エレメント又は分配混合エレメント（例えば、マッドドック（MADDOCK）混合エレメント又はサクストン（SAXTON）混合エレメントから入手可能）との両方を利用するものが挙げられる。
【００２８】
バッチプロセスにより調製された事前ブレンドペレットを押し出すために使用してよい押出機の例としては、連続加工について前述した同一タイプの装置が挙げられる。有用な押出成形条件は、一般には、添加剤なしで樹脂を押出成形するのに好適であるものである。
【００２９】
熱可塑性樹脂及び電荷添加剤（charge additive）の押し出されたブレンドは、フィルム又はシートへとキャスト又はコーティングしてよく、あるいは既知の技術を使用して不織繊維ウェブへとメルトブローしてよい。メルトブロー不織マイクロ繊維ウェブは、濾材として特に有用である。
【００３０】
メルトブロー不織マイクロ繊維エレクトレットフィルタは、濾過用接顔部などの人工呼吸器のエアフィルタ要素として、あるいは家庭用及び工業用空調機、空気清浄機、真空掃除機、医療用エアラインフィルタ、並びに乗り物並びにコンピュータ、コンピュータ・ディスク・ドライブ、及び電子機器などの一般的装置用空調システムなどの目的のために、特に有用である。人工呼吸器の用途においては、エレクトレットフィルタは、成形された又は折り畳まれた半面の呼吸用マスク、取り換え可能なカートリッジ若しくはキャニスター又は前置フィルタの形態であってよい。
【００３１】
本開示において有用なメルトブローマイクロファイバーは、Ｖａｎ  Ａ．Ｗｅｎｔｅ，“Ｓｕｐｅｒｆｉｎｅ  Ｔｈｅｒｍｏｐｌａｓｔｉｃ  Ｆｉｂｅｒｓ，”Ｉｎｄｕｓｔｒｉａｌ  Ｅｎｇｉｎｅｅｒｉｎｇ  Ｃｈｅｍｉｓｔｒｙ，ｖｏｌ．４８，ｐｐ．１３４２〜１３４６及びＲｅｐｏｒｔ  Ｎｏ．４３６４  ｏｆ  ｔｈｅ  Ｎａｖａｌ  Ｒｅｓｅａｒｃｈ  Ｌａｂｏｒａｔｏｒｉｅｓ，ｐｕｂｌｉｓｈｅｄ  Ｍａｙ  ２５，１９５４，ｅｎｔｉｔｌｅｄ“Ｍａｎｕｆａｃｔｕｒｅ  ｏｆ  Ｓｕｐｅｒ  Ｆｉｎｅ  Ｏｒｇａｎｉｃ Ｆｉｂｅｒｓ”ｂｙ  Ｖａｎ  Ａ．Ｗｅｎｔｅ  ｅｔ  ａｌ．に記載されているようにして調製することができる。
【００３２】
繊維状エレクトレットフィルタのための有用なメルトブローマイクロファイバーは通常、約３〜３０マイクロメートルの繊維有効径を有し、幾つかの実施形態では、約７〜１５マイクロメートルの繊維有効径を有する（Ｄａｖｉｅｓ，Ｃ．Ｎ．，“Ｔｈｅ  Ｓｅｐａｒａｔｉｏｎ  ｏｆ  Ａｉｒｂｏｒｎｅ  Ｄｕｓｔ  ａｎｄ  Ｐａｒｔｉｃｌｅｓ，”Ｉｎｓｔｉｔｕｔｉｏｎ  ｏｆ  Ｍｅｃｈａｎｉｃａｌ  Ｅｎｇｉｎｅｅｒｓ，Ｌｏｎｄｏｎ，Ｐｒｏｃｅｅｄｉｎｇｓ  １Ｂ，１９５２に記述されている方法に従って計算される）。
【００３３】
ステープルファイバーもまた、ウェブ内に存在してよい。一般に、ステープルファイバーが存在することで、ブローマイクロファイバーのみからなるウェブよりも、より嵩高でより密度の小さいものとなる。約９０重量％以下のステープルファイバーが存在することが好ましく、より好ましくは約７０重量％以下である。ステープルファイバーを構成するウェブの例は、米国特許第４，１１８，５３１号（ハウザー（Hauser））に開示されている。
【００３４】
活性炭又はアルミナなどの吸着粒子材料もまたウェブ内に含まれてよい。このような粒子は、ウェブ内容物の約８０容積百分率以下の量で存在する。粒子充填ウェブの例は、例えば米国特許第３，９７１，３７３号（ブラウン（Braun））、同第４，１００，３２４号（アンダーソン（Anderson））及び同第４，４２９，００１号（コルピン（Kolpin）ら）に記載されている。
【００３５】
本開示に従って製造されたエレクトレット濾材は一般に、約１０〜５００ｇ／ｃｍ２の範囲の坪量を有し、幾つかの実施形態では、約１０〜１００ｇ／ｃｍ２の範囲の坪量を有する。メルトブローマイクロファイバーウェブの製造において、坪量は、例えばコレクター速度又はダイスループットのいずれかを変化させることによりコントロールすることができる。濾材の厚みは通常、約０．２５〜２０ミリメートル、及び幾つかの実施形態では、約０．５〜２ミリメートルである。エレクトレット濾材及びそこから製造される樹脂へは、その電気伝導率を増大させ得るあらゆる余計な処理、例えば、電離放射線、ガンマ線、紫外線照射、熱分解、酸化等への曝露を施してはならない。
【００３６】
エレクトレットウェブは、それが形成された時点で帯電されてよく、あるいはウェブはウェブ形成後に帯電されてもよい。エレクトレット濾材において、媒体は一般に、ウェブが形成された後で帯電される。一般に、当該技術分野において既知の任意の標準的な帯電方法を使用してよい。例えば、帯電は、ＤＣコロナ放電／充電（DC corona discharge charging）及びハイドロチャージングを包含する様々な方法で実施してよい。これらの方法の組み合わせも使用できる。
【００３７】
好適なＤＣコロナ放電プロセスの例は、米国再発行特許第３０，７８２号（ヴァン・ターンホウト（van Turnhout））、同第３１，２８５号（ヴァン・ターンホウト（van Turnhout））、同第３２，１７１号（ヴァン・ターンホウト（van Turnhout））、米国特許第４，２１５，６８２号（ダヴィス（Davis）ら）、同第４，３７５，７１８号（ワッズワース（Wadsworth）ら）、同第５，４０１，４４６号（ワッズワース（Wadsworth）ら）、同第４，５８８，５３７号（クラーゼ（Klaase）ら）、及び同第４，５９２，８１５（ナカノ（Nakao））に記載されている。
【００３８】
ウェブのハイドロチャージングは、ウェブに濾過促進エレクトレット帯電（filtration enhancing electret charge）を提供するのに十分な圧力で、ウオータージェット又は水滴のストリームをウェブ上へと衝突させることによって実施される。最適な結果を達成するために必要となる圧力は、使用する噴霧器のタイプ、そこからウェブが形成されるポリマーのタイプ、ポリマーへの添加物のタイプ及び濃度、ウェブの厚み及び密度、並びにＤＣコロナ表面処理などの前処理が、ハイドロチャージングに先立って実施されるかどうかによって変化する。一般に、約６９〜３４５０ｋＰａ（１０〜５００ｐｓｉ）の範囲の圧力が好適である。一般に、ハイドロチャージングのためには、蒸留水又は脱イオン水が、水道水より好ましい。
【００３９】
水の噴流又は水滴のストリームは、いずれかの好適なスプレー手段により提供され得る。一般に、油圧駆動により交絡加工した繊維に有用な装置が、本開示の方法において有用であるが、作動は一般に水流交絡にて使用される場合よりも低圧にてハイドロチャージング中実施される。ハイドロチャージングには、例えば、日本特許出願第２００２１６１４６７号（ホリグチ）、日本特許出願第２００２１７３８６６号（タケダ）、日本特許出願第２００２１１５１７７号（タケダ）、日本特許出願第２００２３３９２３２号（タケダ）、日本特許出願第２００２１６１４７１号（タケダ）、日本特許第３，７８０，９１６号（タケダ）、日本特許出願第２００２１１５１７８号（タケダ）、日本特許出願第２００３０１３３５９号（ホリグチ）、米国特許第６，９６９，４８４号（ホリグチ）、米国特許第６，４５４，９８６号（エイツマン（Eitzman））、日本特許出願第２００４０６０１１０号（マスモリ）、日本特許出願第２００５１３１４８５号（コダマ）、及び日本特許出願第２００５１３１４８４号（コダマ）に記載されている流体ウエッティング及びディウェッティングプロセスを使用して、エレクトレット電荷を付与するための、米国特許第５，４９６，５０７号（アンガジイヴァンド（Angadjivand））に記載された方法、並びにその他の各種派生的方法が包含されると理解されている。
【００４０】
実用においては、エレクトレットフィルタウェブが帯電される時間と、それらが使用される場合との間には、かなりの時間の経過があり得る。この時間は、出荷、保管等のために必要な時間を包含し、種々の温度条件を伴い得る。ウェブに付与された電荷が維持されることが望ましい。
【００４１】
これらの考慮をモデル化するために、種々の濾過試験及び加速エージング試験手順が開発されてきた。これらの試験は、ジオクチルフタレート（ＤＯＰ）などの標準的忌避エアゾールを使用したフィルタウェブのエアゾール浸透の測定を含み、これは通常、フィルタウェブを抜けるエアゾール浸透（％Ｐｅｎ）及びフィルタウェブを横断する圧力低下（ΔＰ）として表現される。これら２つの測定値から、品質係数（ＱＦ）として知られている量を、次式によって計算してよい。
ＱＦ＝−ｌｎ（％Ｐｅｎ／１００）／ΔＰ
【００４２】
式中、Ｉｎは自然対数を表す。ＱＦ値が大きい場合、濾過性能がより高いことを示し、ＱＦ値が小さい場合には、濾過性能の低下と完全な相関関係があることを示す。他の環境に曝露されていない生成したままの（as generated）ウェブの品質係数は通常、初期品質係数「Ｑ０」と表される。これらの値の測定についての詳細は、実施例セクションにて示す。
【００４３】
濾過性能の安定性を決定するために、帯電させたＢＭＦウェブの初期品質係数を、異なった温度での異なった期間での保存後に、その品質係数と比較することによって、加速エージングを試験することができる。
【００４４】
ある試験では、ウェブは７２時間、７１℃にて空気中で保管される。この条件でのエージング後の本品質係数は通常、「Ｑ３」で表される。性能保持力は、次式により計算される。
％保持力（Ｑ３）＝Ｑ３（７２時間７１℃にてエージング後）／Ｑ０（初期）×１００％
【００４５】
より過酷な加速エージング試験においては、ウェブは９時間１００℃にて空気中で保存される。この条件でのエージング後の本品質係数は通常、「Ｑ９」で表される。性能保持力は、次式により計算される。
％保持力（Ｑ９）＝Ｑ９（９時間１００℃にてエージング後）／Ｑ０（初期）×１００％
【００４６】
典型的には、本開示の濾材は、毎秒６．９ｃｍの面速度にて０．３以上の測定ＱＦ値を有する。幾つかの実施形態では、性能保持力（Ｑ３）は９０％以上である。その他の実施形態では、性能保持力（Ｑ３）は９１％、９３％、９５％以上、あるいは１００％である。幾つかの実施形態では、性能保持力（Ｑ９）は９０％以上である。その他の実施形態では、性能保持力（Ｑ９）は９１％、９３％、９５％以上、あるいは１００％である。
【実施例】
【００４７】
これらの実施例は、単に例示のためのものに過ぎず、添付の請求項の範囲を限定することを意図するものではない。実施例及び明細書の他の箇所における全ての部、パーセント、比等は、他に記載がない限りにおいて、重量当たりである。使用した溶媒類及びその他の試薬類は、特に記載のない限り、ウィスコンシン州ミルウォーキー（Milwaukee）のシグマ−アルドリッチ・ケミカル社（Sigma-Aldrich Chemical Company）より入手した。
【表１】
2011506783.tif 000006
【００４８】
試験方法
濾過試験
サンプルについて％ＤＯＰエアゾール浸透（％Ｐｅｎ）及び圧力降下（ΔＰ）の検査をし、品質係数（ＱＦ）を計算した。不織布マイクロファイバーウェブの濾過性能（％ＰＥＮ及びＱＦ）は、自動フィルタ試験機ＡＦＴ型式８１２７（ＴＳＩ社（ミネソタ州、セントポール）から入手可能）を使用し、忌避エアゾールとしてのジオクチルフタレート（ＤＯＰ）及びフィルタを横切る圧力降下（ΔＰ（水柱ｍｍ））を測定するＭＫＳ圧力変換器を使用して評価した。ＤＯＰエアゾールは、１００ｍｇ／ｍ３の上流側濃度を有する、名目上、単分散の０．３マイクロメートル質量中央径である。エアゾールは、エアゾールイオン化装置を停止させ、濾材のサンプルを通して、４２．５リットル／分の較正流量（６．９ｃｍ／秒の面速度）にて押し出した。総試験時間は、２３秒であった（立ち上がり時間１５秒、サンプル時間４秒、及びパージ時間４秒）。ＤＯＰエアゾールの濃度は、濾材の上流側と下流側の両方にて、較正した光度計を使用して、光散乱により測定した。ＤＯＰ％Ｐｅｎは、次のように定義される。％Ｐｅｎ＝１００×（ＤＯＰ下流側濃度／ＤＯＰ上流側濃度）各材料について、６個の別個の測定をＢＭＦウェブ上の異なった箇所で行い、結果を平均した。
【００４９】
次式によりＱＦを計算するために、％Ｐｅｎ及びΔＰを使用した。
ＱＦ＝−ｌｎ（％Ｐｅｎ／１００）／ΔＰ
【００５０】
式中、Ｉｎは自然対数を表す。ＱＦ値が大きい場合、濾過性能がより高いことを示し、ＱＦ値が小さい場合には、濾過性能の低下と完全な相関関係があることを示す。他の環境に曝露されていない生成したままの（as generated）ウェブの品質係数は通常、初期品質係数「Ｑ０」と表される。
【００５１】
加速エージング性能
濾過性能の安定性を決定するために、帯電させたＢＭＦウェブの初期品質係数を、異なった温度での異なった期間での保存後に、その品質係数と比較することによって、加速エージングを試験した。
【００５２】
ある試験では、ウェブは７２時間、７１℃にて空気中で保管される。この条件でのエージング後の本品質係数は通常、「Ｑ３」で表される。性能保持力は、次式により計算される。
％保持力（Ｑ３）＝Ｑ３（７２時間７１℃にてエージング後）／Ｑ０（初期）×１００％
【００５３】
より過酷な加速エージング試験においては、ウェブは９時間１００℃にて空気中で保存される。この条件でのエージング後の本品質係数は通常、「Ｑ９」で表される。性能保持力は、次式により計算される。
％保持力（Ｑ９）＝Ｑ９（９時間１００℃にてエージング後）／Ｑ０（初期）×１００％
【００５４】
合成例
合成例１：電荷添加剤（charge additive）３の調製
【化５】
2011506783.tif 000007
【００５５】
窒素雰囲気下にて、１−テトラデカノール（９６．３グラム、４４９ｍｍｏｌ）、ピリジン（４０ｍＬ）、及びジクロロメタン（１０００ｍＬ）の混合物を３０℃まで加熱した。４−ニトロベンゾイルクロライド（１００グラム、５３９ｍｍｏｌ）を何回かに分けて２０分かけて添加した。反応混合物を１６時間加熱還流させた。反応混合物を水洗した（５００ｍＬで２回）。有機層を減圧下で濃縮して、黄色固体を得た。１０００ｍＬのヘキサンを添加し、混合物を加熱還流させた。混合物を冷却し、濾過した。ろ液を濃縮して、黄色固体を得た。黄色固体をエタノールから２回再結晶させて、７７．０グラムのテトラデシル４−ニトロベンゾエートを黄色結晶として得た。
【００５６】
窒素パージしながら、炭素上１０％白金（２．５グラム）を、パール社（Parr）製容器内のテトラデシル４−ニトロベンゾエート（２５グラム、６９ｍｍｏｌ）及びエチルアセテート（２５０ｍＬ）の混合物に添加した。容器を水素圧力（３．３×１０５Ｐａ（４９ｐｓｉ））下に１６時間置いた。ジクロロメタンを添加し、反応混合物をセライトろ過助剤の層に通して濾過した。ろ液は、減圧下で、黄褐色固体になるまで濃縮した。固体をエタノールから再結晶させて、１５グラムのテトラデシル４−アミノベンゾエートを淡褐色針状結晶として得た。
【００５７】
窒素雰囲気下にて、テトラデシル４−アミノベンゾエート（４５．６グラム、１３７ｍｍｏｌ）及び塩化シアヌル（８．４０グラム、４５．６ｍｍｏｌ）のキシレン（４６０ｍＬ）中混合物を２４時間加熱還流させた。反応混合物を９０℃まで冷却し、飽和重炭酸ナトリウム水溶液で洗浄し（５００ｍＬで２回）、続いて水で洗浄した（５００ｍＬで３回）。キシレンを一晩冷却することにより、白色沈殿物が形成された。白色沈殿物を濾過によって分離し、過剰なキシレンで洗浄した。固体は、３４：６６ジクロロメタン：メタノール（７５０ｍＬ）から２回、キシレン（３００ｍＬ）から１回再結晶させて、２７．６グラムの２，４，６−トリアニリノ（ｐ−カルボ−テトラデシル−オキシ）−１，３，５−トリアジンを白色固体として得た。
【００５８】
組成分析：Ｃ６６Ｈ１０２Ｎ６Ｏ６（％Ｃ，７３．７０；％Ｈ，９．５６；％Ｎ，７．８１）について計算した。結果は、％Ｃ，７３．４４；％Ｈ，９．３７；％Ｎ，７．６２であった。
【００５９】
合成例２：電荷添加剤（charge additive）４の調製
【化６】
2011506783.tif 000008
【００６０】
窒素雰囲気下にて、１−オクタデカノール（３６グラム、２１０ｍｍｏｌ）、ピリジン（２０ｍＬ）、及びジクロロメタン（５００ｍＬ）の混合物を加熱還流させた。アルコールを溶解し、溶液を５℃まで冷却させた。４−ニトロベンゾイルクロライド（３９．０グラム、２１０ｍｍｏｌ）を何回かに分けて２０分かけて添加した。反応混合物を１６時間加熱還流させた。反応混合物は、２５０ｍＬの水で洗浄した。水層は、２５０ｍＬのジクロロメタンで洗浄した。有機層を混ぜ合わせ、淡褐色固体になるまで減圧下で濃縮した。５００ｍＬのヘキサンを添加し、加熱還流させた。溶液を室温まで冷却させて白色沈殿物を形成した。白色沈殿物を濾し取り、淡褐色固体になるまでろ液を濃縮した。固体をエタノール（５００ｍＬ）から再結晶させて、４６グラムのオクタデシル４−ニトロベンゾエートを白色固体として得た。
【００６１】
窒素パージしながら、炭素上１０％白金（２．０グラム）を、パール社（Parr）製容器内のオクタデシル４−ニトロベンゾエート（２３グラム、５５ｍｍｏｌ）及びエチルアセテート（２３０ｍＬ）の混合物に添加した。容器を水素圧力（３．３×１０５Ｐａ（４９ｐｓｉ））下に１６時間置いた。クロロホルムを添加し、反応混合物をセライトろ過助剤の層に通して濾過した。ろ液は、減圧下で、淡褐色固体になるまで濃縮した。固体をエタノールから再結晶させて、１８グラムのオクタデシル４−アミノベンゾエートを白色固体として得た。
【００６２】
窒素雰囲気下にて、オクタデシル４−アミノベンゾエート（４０．１グラム、１０３ｍｍｏｌ）及び塩化シアヌル（６．３０グラム、３４．２ｍｍｏｌ）のキシレン（３５０ｍＬ）中混合物を２４時間加熱還流させた。反応混合物を９０℃まで冷却し、１７５ｍＬの重炭酸ナトリウム飽和水溶液にて２時間攪拌した。混合物を一晩冷却することにより、白色沈殿物が形成された。白色沈殿物を濾過によって分離し、過剰なキシレン及び水で洗浄した。固体を９０：１０クロロホルム：メタノール（５００ｍＬ）から再結晶させて、３８．２グラムの２，４，６−トリアニリノ（ｐ−カルボ−オクタデシル−オキシ）−１，３，５−トリアジンを白色固体として得た。
【００６３】
組成分析：Ｃ７８Ｈ１２６Ｎ６Ｏ６（％Ｃ，７５．３２；％Ｈ，１０．２１；％Ｎ，６．７６）について計算した。結果は、％Ｃ，７５．２７；％Ｈ，１０．１６；％Ｎ，６．７２であった。
【００６４】
合成例３：電荷添加剤（charge additive）５の調製
【化７】
2011506783.tif 000009
【００６５】
窒素雰囲気下にて、４−テトラデシルアナリン（analine）（５０．０グラム、１７３ｍｍｏｌ）及び塩化シアヌル（１０．６グラム、５７．６ｍｍｏｌ）のキシレン（５００ｍＬ）中混合物を２４時間加熱還流させた。反応混合物を９０℃まで冷却し、飽和重炭酸ナトリウム水溶液で洗浄し（５００ｍＬで２回）、続いて水で洗浄した（５００ｍＬで３回）。キシレンを一晩冷却することにより、白色沈殿物が形成された。白色沈殿物を濾過によって分離し、過剰なキシレンで洗浄した。固体は、３４：６６クロロホルム：メタノール（７５０ｍＬ）から２回、キシレン（３００ｍＬ）から１回再結晶させて、３０．０グラムのＮ，Ｎ’，Ｎ”−トリス（４−テトラデシル−フェニル）−１，３，５−トリアジン−２，４，６−トリアミンを白色固体として得た。
【００６６】
組成分析：Ｃ６３Ｈ１０２Ｎ６（％Ｃ，８０．２０；％Ｈ，１０．９０；％Ｎ，８．９１）について計算した。結果は、％Ｃ，８０．１６；％Ｈ，１１．０５；％Ｎ，８．９２であった。
【００６７】
合成例４：電荷添加剤（charge additive）６の調製
【化８】
2011506783.tif 000010
【００６８】
窒素雰囲気下にて、４−オクタデシルアナリン（analine）（５０グラム、１４５ｍｍｏｌ）及び塩化シアヌル（８．９グラム、４８ｍｍｏｌ）のキシレン（５００ｍＬ）中混合物を２４時間加熱還流させた。反応混合物を９０℃まで冷却し、飽和重炭酸ナトリウム水溶液で洗浄し（５００ｍＬで２回）、続いて水で洗浄した（５００ｍＬで２回）。キシレンを一晩冷却することにより、白色沈殿物が形成された。白色沈殿物を濾過によって分離し、過剰なキシレンで洗浄した。固体は、９０：１０クロロホルム：メタノール（５００ｍＬ）から２回、キシレン（５００ｍＬ）から１回再結晶させて、４５グラムのＮ，Ｎ’，Ｎ”−トリス（４−オクタデシルフェニル）−１，３，５−トリアジン−２，４，６−トリアミンを白色固体として得た。
【００６９】
組成分析：Ｃ７５Ｈ１２６Ｎ６（％Ｃ，８１．０２；％Ｈ，１１．４２；％Ｎ，７．５６）について計算した。結果は、％Ｃ，８１．０５；％Ｈ，１１．３８；％Ｎ，７．６０であった。
【００７０】
合成例５：電荷添加剤（charge additive）７の調製
【化９】
2011506783.tif 000011
【００７１】
窒素雰囲気下にて、オクタデシルアミン（３８９グラム、１．４４モル）、ジ（プロピレングリコール）ジメチルエーテル（１．５０リットル）、酢酸ナトリウム（１３４グラム、１．６３モル）、及び塩化シアヌル（８８．４グラム、０．４７９モル）の混合物を３０分間攪拌し、次に８５℃まで２時間加熱した。反応混合物を１５５℃まで加熱し、この温度で反応混合物からの酢酸を還流させた。反応混合物を１７０℃まで１６時間加熱した。反応混合物を８０℃まで冷却した時点で、２−プロパノール（１．６０リットル）を反応混合物に添加した。沈殿物を室温で濾過し、過剰な２−プロパノールで洗浄した。固体を還流水（２．００リットル）中で２時間攪拌し、濾過し、かつ過剰な水で洗浄した。固体を還流２−プロパノール（２．００リットル）中で攪拌し、濾過し、かつ過剰な２−プロパノールで洗浄して、３７７グラムのＮ，Ｎ’，Ｎ”−トリオクタデシル−１，３，５−トリアジン−２，４，６−トリアミンを白色固体として得た。
【００７２】
熱安定性分析：
各帯電添加剤の熱安定性は、ティー・エイ・インスツルメント社（デラウェア州ニューカッスル）から入手可能な熱重量分析器（ＴＧＡ）型式２９５０にて測定した。約５〜１０ミリグラムの材料をＴＧＡ内に配置し、室温から５００℃まで、１０℃／分の速度にて、空気雰囲気下で、熱分解による重量損失を測定しながら加熱した。表１は、２％の重量喪失が検出された時点の温度を示す。
【表２】
2011506783.tif 000012
【００７３】
実施例１〜３１及び比較実施例Ｃ１〜Ｃ２５
実施例及び比較実施例の各々について、後述の手順が続く。これらの実施例のデータは、表２及び表３にて提示されている。
【００７４】
サンプルの調製
工程Ａ−マイクロファイバーウェブの調製：
各サンプルについて、上記帯電添加剤の１つ（添加剤１、２、３又は４のいずれか）を選択し、表２に示す濃度にてポリプロピレンの３種類の等級の１つとドライブレンドし、当該ブレンドをＶａｎ  Ａ．Ｗｅｎｔｅ，“Ｓｕｐｅｒｆｉｎｅ  Ｔｈｅｒｍｏｐｌａｓｔｉｃ  Ｆｉｂｅｒｓ，”Ｉｎｄｕｓｔｒｉａｌ  Ｅｎｇｉｎｅｅｒｉｎｇ  Ｃｈｅｍｉｓｔｒｙ，ｖｏｌ．４８，ｐｐ．１３４２〜１３４６にて記載されているようにして押し出した。押出温度は、約２５０℃〜３００℃の範囲であり、押出成形機はブラベンダー（BRABENDER）円錘二軸スクリュー押出成形機（ブラベンダー・インスツルメンツ社（Brabender Instruments, Inc.）から市販されている）であり、約２．５〜３ｋｇ／時（５〜７ポンド／時）の速度で稼働させた。ダイの幅は２５．４ｃｍ（１０インチ）であり、１ｃｍ当たり１０個の穴（１インチ当たり２５個の穴）があった。約５０〜６０グラム／ｍ２の坪量、約６．５〜９．５マイクロメートルの繊維有効径及び約０．７５〜２ミリメートルの厚みを有するメルトブローマイクロファイバー（ＢＭＦ）ウェブが形成された。
【００７５】
同様に、各比較実施例においては、ＢＭＦウェブは、対応する実施例ウェブとしての同一等級のポリプロピレンから調製されたが、この際、電荷添加剤（charge additive）を添加しないか、あるいは帯電添加剤５、６、７、又は８の１つを使用するかのいずれかであった。表２は、比較実施例のそれぞれについて、特定ウェブの特性をまとめている。
【００７６】
工程Ｂ−エレクトレット調製：
上記工程Ａで製造した各ＢＭＦウェブは、ハイドロチャージング、コロナ帯電、又はコロナ前処理及びハイドロチャージングという３つのエレクトレット帯電法によって帯電させた。表２は、各サンプルに適用される特定の帯電法についてまとめている。
【００７７】
帯電法１−ハイドロチャージング：
５マイクロＳ／ｃｍ未満の伝導度を有する高純度水の微細スプレーを、８９６キロパスカル（１３０ｐｓｉｇ）の圧力及び約１．４リットル／分の流量で稼動するノズルから連続的に発生させた。工程Ａにて作製した選択されたＢＭＦウェブは、水噴霧を抜け約１０ｃｍ／秒の速度にて、下方からウェブを通して水を同時に真空引きしながら、多孔質ベルトによって搬送された。各ＢＭＦウェブは、ハイドロチャージャーへ２回通し（連続して、各面に対して１回）、次にフィルタ試験に先だって一晩完全に乾燥させた。
【００７８】
帯電法２−コロナ帯電：
ＤＣコロナ放電によって、上記工程Ａにて作製した選択されたＢＭＦウェブを帯電させた。コロナ帯電は、毎秒約３ｃｍの速度で、放電ソース長１ｃｍ当たり約０．０１ミリアンペアのコロナ電流を備えたコロナブラシソースの下を接地表面上のウェブを通過させることによって行った。コロナソースは、その上をウェブが搬送される接地表面上約３．５ｃｍにある。コロナソースは、正の直流電圧によって駆動した。
【００７９】
帯電法３−コロナ前処理及びハイドロチャージング：
上記工程Ａにて作製した選択されたＢＭＦウェブは、帯電法２に記載されているように、ＤＣコロナ放電によって前処理し、次に帯電法１に記載されているようにハイドロチャージングによって帯電させた。
【００８０】
濾過試験手順
初期濾過性能：
上記工程Ｂで作製された各帯電サンプルを２個の１メートル部分へと切断した。１つのセクションを、％ＤＯＰエアゾール浸透（％Ｐｅｎ）及び圧力降下（ΔＰ）についてのその初期状態にて試験し、品質係数（ＱＦ）を上記の試験方法に記載するようにして計算した。これらの結果は、下表３にて、初期％Ｐｅｎ、初期ΔＰ及び初期ＱＦとして示す。
【００８１】
加速エージング濾過性能：
濾過性能の安定性を決定するために、加速エージング試験を行って、上記試験方法に記載されている様に％電荷保持力を決定した。工程Ｂにて作製した各サンプルの他方の１メートル部分は、表３に報告されているように、２つの加速熱エージングレジメンの１つを実施した。
熱エージングレジメン１：３日間７１℃で加熱
熱エージングレジメン２：９時間１００℃にて加熱
【００８２】
熱エージング後、サンプルセクションを、％ＤＯＰエアゾール浸透（％Ｐｅｎ）及び圧力降下（ΔＰ）についてのその初期状態にて試験し、品質係数（ＱＦ）を上記の試験方法に記載するようにして計算した。これらの結果は、表３にて、エージング％ＰＥＮ、エージングΔＰ及びエージングＱＦとして示す。最後に、試験方法に記載されているように、初期及びエージングＱＦ値を比較することによって、各サンプルについて％保持力を計算し、表３に示す。
【表３−１】
2011506783.tif 000013
【表３−２】
2011506783.tif 000014
【表４−１】
2011506783.tif 000015
【表４−２】
2011506783.tif 000016
【国際調査報告】
2011506783.tif 000022
2011506783.tif 000023